МИНЕРАЛЬНАЯ КОМПОЗИЦИЯ НА ОСНОВЕ СМЕШАННОЙ ТВЕРДОЙ ФАЗЫ КАРБОНАТОВ КАЛЬЦИЯ И МАГНИЯ, СПОСОБ ЕЕ ПОЛУЧЕНИЯ И ЕЕ ПРИМЕНЕНИЕ

3
3
1. Минеральная композиция на основе смешанной твердой фазы синтетических карбонатов кальция и магния, образованная из кристаллической кальциевой фракции и магниевой фракции, кристаллизованной в виде пластинок, причем кристаллы кальциевой фракции и кристаллы магниевой фракции соединены в виде комбинированных агрегатов, причем эти агрегаты сами по меньшей мере частично слиплись в форме агломератов, и указанная кальциевая фракция содержит по меньшей мере один карбонат, выбранный из группы, состоящей из кальцита, арагонита и их смесей, а указанная магниевая фракция содержит гидромагнезит в пластинчатой форме, причем указанная смешанная твердая фаза имеет насыпную плотность, измеренную согласно норме EN 459.2, меньше или равную 250 кг/м и больше или равную 80 кг/м.
2. Минеральная композиция по п. 1, в которой магниевая фракция содержит, кроме того, одно или несколько других магнезиальных соединений, выбранных из группы, состоящей из периклаза, оксигидроксида магния и брусита.
3. Минеральная композиция по п. 1 или 2, в которой кальциевая фракция дополнительно содержит гидроксид кальция, например, в виде портландита.
2
4. Минеральная композиция по п. 1 или 2, в которой смешанная твердая фаза указанной минеральной композиции имеет удельную поверхность, измеренную методом измерения давления при адсорбции азота и рассчитанную по методу БЭТ, больше или равную 15 м/г.
5. Минеральная композиция по п. 1 или 2, дополнительно содержащая водную фазу, причем указанная минеральная композиция находится в виде суспензии или пасты.
6. Минеральная композиция по п. 1 или 2, которая находится в твердой форме, в частности порошкообразной, и имеет относительную влажность от 0 до 4 вес.% воды от полного веса композиции.
5
3
4
2
2
7. Минеральная композиция по п. 1 или 2, в которой указанный гидромагнезит представлен формулой Mg(CO)(OH)·4HO и присутствует в содержании от 10 до 60 вес.% от веса указанной смешанной твердой фазы.
8. Минеральная композиция по п. 1 или 2, в которой кальциевая фракция присутствует в количестве от 35 до 75 вес.% от полного веса смешанной твердой фазы и в которой магниевая фракция присутствует в количестве от 25 до 65 вес.% от полного веса смешанной твердой фазы.
9. Минеральная композиция по п. 1 или 2, в которой смешанная твердая фаза имеет мольное отношение Ca/Mg от 0,4 до 1,2.
10. Минеральная композиция по п. 1 или 2, в которой смешанная твердая фаза присутствует в содержании, составляющем от 5 до 65 вес.% от полного веса композиции, и в которой жидкая среда присутствует в содержании, составляющем от 35 до 95 вес.% от полного веса минеральной композиции.
3
3
11. Минеральная композиция по п. 1 или 2, в которой насыпная плотность смешанной твердой фазы меньше или равна 200 кг/м или больше или равна 100 кг/м.
12. Минеральная композиция по п. 1 или 2, в которой теплопроводность смешанной твердой фазы составляет от 25 до 45 мВт/(К·м).
13. Минеральная композиция по п. 1 или 2, в которой указанная смешанная твердая фаза состоит из измельченных агломератов с частицами размером, меньше или равным 2 мм.
14. Минеральная композиция по п. 1 или 2, отличающаяся тем, что агрегаты смешанной твердой фазы состоят из кальциевого ядра, на котором агрегированы пластинки гидромагнезита.
15. Способ получения минеральной композиции на основе смешанной твердой фазы карбонатов кальция и магния, включающий:
i) приготовление по меньшей мере частично гидратированного доломита путем обжига сырого доломита с последующей по меньшей мере частичной гидратацией обожженного доломита,
ii) суспендирование в водной фазе указанного, по меньшей мере частично гидратированного доломита, причем суспензия имеет содержание твердых веществ от 5 до 15 вес.% от полного веса суспензии,
2
2
3
iii) карбонизацию указанного доломита в суспензии путем нагнетания газа, содержащего CO, в указанную суспензию, нагретую до температуры 55-90°C, при расходе CO от 2,5 до 15 дм/мин/кг указанных твердых веществ суспензии, с постепенным снижением pH суспензии до значения ниже 9 и, одновременно, с последовательным уменьшением электропроводности суспензии, затем ее стабилизация и, наконец, увеличение стабилизованной электропроводности, причем карбонизацию прекращают, когда наблюдается увеличение электропроводности,
3
3
iv) получение смешанной твердой фазы синтетических карбонатов кальция и магния, состоящей из кристаллической кальциевой фракции и магниевой фракции, кристаллизованной в виде пластинок, причем кристаллы кальциевой фракции и кристаллы магниевой фракции объединены в виде комбинированных агрегатов, причем эти агрегаты сами по меньшей мере частично слиплись в форме агломератов, и указанная кальциевая фракция содержит по меньшей мере один карбонат, выбранный из группы, состоящей из кальцита, арагонита и их смесей, а указанная магниевая фракция содержит гидромагнезит в пластинчатой форме, причем указанная смешанная твердая фаза имеет насыпную плотность, измеренную согласно норме EN 459.2, меньше или равную 250 кг/м и больше или равную 80 кг/м.
16. Способ по п. 15, отличающийся тем, что сырой доломит находится перед обжигом в доломитовом минеральном продукте в ассоциации с одним или несколькими кальцийсодержащими веществами, одним или несколькими магнезиальными веществами или смесью этих веществ, образующих мольное отношение Ca/Mg от 0,8 до 1,2 в доломитовом минеральном продукте, и твердые вещества суспензии, полученной после этапов обжига, гидратации и суспендирования, содержат, помимо частиц по меньшей мере частично гидратированного доломита, объединенные с ними частицы, происходящие из веществ, ассоциированных в доломитовом минеральном продукте.
3
17. Способ по п. 15 или 16, отличающийся тем, что обжиг сырого доломита является частичным, и твердый материал суспензии содержит фракцию CaCO.
2
18. Способ по п. 15 или 16, дополнительно включающий этап добавления MgO и/или Mg(OH) к указанному, по меньшей мере частично гидратированному доломиту, в суспензии или нет, чтобы получить смешанную твердую фазу, имеющую мольное отношение Ca/Mg от 0,4 до 1,2.
19. Способ по п. 15 или 16, отличающийся тем, что гидратацию обожженного доломита и суспендирование гидратированного доломита в водной фазе осуществляют в один этап путем гашения обожженного доломита избытком воды.
20. Способ по п. 15 или 16, дополнительно включающий в указанной карбонизированной суспензии этап разделения твердая фаза-жидкость между указанной карбонизированной смешанной твердой фазой и указанной водной фазой.
21. Способ по п. 20, в котором указанную смешанную твердую фазу затем сушат.
22. Способ по п. 15 или 21, в котором указанную смешанную твердую фазу измельчают, чтобы получить частицы размером, меньше или равным 2 мм.
23. Способ по п. 15 или 16, в котором указанная температура карбонизации составляет от 60 до 80°C.
2
24. Способ по п. 15 или 16, отличающийся тем, что газ, вводимый в указанную суспензию, содержит CO в концентрации от 10 до 100 об.%.
25. Способ по п. 15 или 16, дополнительно включающий просеивание с размером частиц меньше или равным 250 мкм, или дробление до размера частиц, меньше или равного 90 мкм указанных твердых веществ суспензии, предназначенной для карбонизации.
26. Применение композиции по любому из пп. 1-14 или композиции, полученной способом по любому из пп. 15-21, в строительных материалах.
27. Применение композиции по любому из пп. 1-14 или композиции, полученной способом по любому из пп. 15-21, в качестве компонента теплоизоляционных материалов, в частности, в теплоизоляционных панелях.